(57)【特許請求の範囲】
【請求項１】
質量％で、Ｃ：０．０６〜０．１８％、Ｓｉ：０．５％以下、Ｍｎ：１．５％以下、Ｎｉ：４６〜５６％、Ｃｏ：１０〜１５％、Ｃｒ：２０〜２５％、Ｍｏ：１０．０％を超えて１４．０％以下、Ｔｉ：０．０１〜０．５％、Ａｌ：０．１〜１．０％およびＮ：０．００６％以下を含み、残部がＦｅおよび不純物からなり、不純物としてのＯ、ＰおよびＳがそれぞれ、Ｏ：０．０２％以下、Ｐ：０．００８％以下およびＳ：０．００５以下の化学組成を有することを特徴とする、Ｎｉ基耐熱合金用溶接材料。
【請求項２】
Ｆｅの一部に代えて、質量％で、Ｎｄ：０．１％以下を含む化学組成を有することを特徴とする、請求項１に記載のＮｉ基耐熱合金用溶接材料。
【請求項３】
請求項１または２に記載のＮｉ基耐熱合金用溶接材料を用いてなる溶接金属。
【請求項４】
請求項３に記載の溶接金属と高温強度に優れたＮｉ基耐熱合金の母材とからなることを特徴とする、溶接継手。
【請求項５】
高温強度に優れたＮｉ基耐熱合金の母材が、質量％で、Ｍｏ：７．０〜１０．０％、Ｎｉ：４６〜５６％およびＣｒ：２０〜２５％を含有することを特徴とする、請求項４に記載の溶接継手。
【請求項６】
高温強度に優れたＮｉ基耐熱合金の母材が、質量％で、Ｃ：０．０４〜０．１２％、Ｓｉ：１．０％以下、Ｍｎ：１．５％以下、Ｐ：０．０３％以下、Ｓ：０．０１％以下、Ｎｉ：４６〜５６％、Ｃｏ：１０〜１５％、Ｃｒ：２０〜２５％、Ｍｏ：７．０〜１０．０％、Ｔｉ：０．１〜０．５％、Ｎ：０．０１％以下、Ｂ：０．００５％以下、Ａｌ：０．８〜１．８％およびＮｄ：０．００５〜０．１％を含有し、残部がＦｅおよび不純物からなることを特徴とする、請求項４に記載の溶接継手。
【発明の詳細な説明】
【技術分野】
【０００１】
本発明は、Ｎｉ基耐熱合金用溶接材料ならびにそれを用いてなる溶接金属および溶接継手に関する。詳しくは、発電用ボイラ等、高温で使用される機器に用いるＮｉ基耐熱合金を溶接するのに好適な溶接材料ならびにそれを使用して得られる溶接金属および溶接継手に関する。
【背景技術】
【０００２】
近年、環境負荷軽減の観点から発電用ボイラ等では運転条件の高温・高圧化が世界的規模で進められており、それに使用される材料にも、より優れた高温強度を有することが求められている。
【０００３】
このような要求を満たす材料として、例えば、ＵＮＳ０６６１７に規定のＮｉ基耐熱合金がある。また、特許文献１〜５に種々のＮｉ基合金が開示されている。これらは、いずれも母材としての必要性能を満足させるため、種々多様な合金元素範囲を規定したものである。
【０００４】
これらＮｉ基耐熱合金を構造物として使用する場合、溶接により組み立てるのが一般的である。
【０００５】
しかしながら、溶接により組み立てる際に、Ｎｉ基合金母材をそのまま溶接材料として使用すると、溶接金属における溶接時の高温割れ感受性が高くなる場合がある。上記「溶接時の「高温割れ」には、「凝固割れ」と「延性低下割れ」が含まれる。
【０００６】
一方、溶接により組み立てる際に使用するＮｉ基耐熱合金用溶接材料として、ＡＷＳ  Ａ５．１４−２００５  ＥＲ  ＮｉＣｒＣｏＭｏ−１が知られている。
【０００７】
さらに、特許文献６〜８に、種々のＮｉ基合金用溶接材料が提案されている。
【０００８】
特許文献６に、高強度を有する酸化物分散強化型合金と耐熱合金との溶接に使用される溶接材料であって、Ｍｏ、Ｎｂなどの固溶強化元素を積極的に含有させることにより、強度向上を図った、酸化物分散強化型合金用溶接材料が提案されている。特許文献７および特許文献８には、ＭｏおよびＷによる固溶強化ならびにＡｌおよびＴｉによる析出強化効果を活用して高強度化を図った、Ｎｉ基合金用溶接材料が提案されている。
【０００９】
ところで、上記Ｎｉ基耐熱合金およびＮｉ基耐熱合金用溶接材料を用いてなる溶接構造物は高温で使用されるが、長時間高温で使用した場合、溶接部で割れが発生するという問題がある。
【００１０】
例えば、非特許文献１には、Ｎｉ基耐熱合金の溶接熱影響部（以下、「ＨＡＺ」という。）において、溶接後熱処理中に粒界割れが生じることが指摘されており、γ’相の析出に加えて、Ｓの粒界偏析が影響することが示唆されている。
【００１１】
また、非特許文献２には、１８Ｃｒ−８Ｎｉ−Ｎｂ系のオーステナイト系耐熱鋼溶接部の長時間加熱時のＨＡＺにおける粒界割れの防止策についての検討が行われている。そして、適正な後熱処理の適用による溶接残留応力の低減がＨＡＺにおける粒界割れ防止に有効であるとの溶接プロセス面からの対策が提案されている。
【００１２】
このように、Ｎｉ基耐熱合金を長時間使用した際、ＨＡＺに割れが生じる現象は古くから知られていたものの、近年、材料の高強度化のために多様の合金元素が含有されるに伴い、長時間加熱時の割れ発生が溶接金属においても顕在化する傾向にある。
【００１３】
しかしながら、長時間使用中に溶接部に発生する割れについては、未だ完全な機構解明には至っておらず、さらには、割れ対策、特に、溶接金属における材料面からの割れ対策は確立されていない。
【００１４】
そのため、上記のＮｉ基耐熱合金用溶接材料（ＡＷＳ  Ａ５．１４−２００５  ＥＲ  ＮｉＣｒＣｏＭｏ−１）を用いて得られる溶接金属は、長時間使用中に発生する割れ（以下、「応力緩和割れ」と称する。）に対しては課題が残っている。また、上述の特許文献６〜８においても、応力緩和割れについては全く考慮されていない。このため、特許文献６〜８で提案された溶接材料を用いて得られる溶接金属もまた、応力緩和割れに対しては課題が残っている。
【先行技術文献】
【特許文献】
【００１５】
【特許文献１】特開平２−１０７７３６号公報
【特許文献２】特開昭６３−０５０４４０号公報
【特許文献３】特開平７−１５０２７７号公報
【特許文献４】特開平９−１５７７７９号公報
【特許文献５】特開２００１−０７３０５３公報
【特許文献６】特開平１０−１９３１７４号公報
【特許文献７】ＷＯ２０１０−０１３５６５号公報
【特許文献８】ＷＯ２００７−１１９８４７号公報
【非特許文献】
【００１６】
【非特許文献１】井川ら：溶接学会誌、第４７巻（１９７８）第１０号、Ｐ．６７９
【非特許文献２】内木ら：石川島播磨技報、第１５巻（１９７５）第２号、ｐ．２０９
【発明の概要】
【発明が解決しようとする課題】
【００１７】
本発明は、上記現状に鑑みてなされたもので、溶接時に優れた耐高温割れ性を有するＮｉ基耐熱合金用溶接材料の提供と、それを用いてなる溶接中の耐高温割れ性、高温で長時間使用中の耐応力緩和割れ性および良好なクリープ強度を有する溶接金属の提供を目的とする。さらに、この溶接材料を用いてなる溶接金属と高温強度に優れたＮｉ基耐熱合金の母材とからなる溶接継手を提供することも本発明の目的である。
【課題を解決するための手段】
【００１８】
本発明者らは、前記した課題を解決するために、先ず、高温で長時間使用中に溶接金属に発生する応力緩和割れについて詳細な調査を行った。その結果、下記（ａ）〜（ｃ）の事項が明らかになった。
【００１９】
（ａ）応力緩和割れは溶接金属の柱状晶境界に発生している。
【００２０】
（ｂ）割れ破面は延性に乏しく、破面上には、ＰおよびＳが濃化している。
【００２１】
（ｃ）割れ部近傍のミクロ組織には、結晶粒内に微細な金属間化合物が多量に析出している。
【００２２】
上記（ａ）〜（ｃ）の判明事項から、本発明者らは、次の（ｄ）〜（ｆ）の結論に至った。
【００２３】
（ｄ）応力緩和割れは、溶接時の凝固およびその後の高温での加熱中にＰおよびＳが偏析することに起因して弱くなった粒界に、溶接残留応力および外部応力が作用することによって開口したものである。
【００２４】
（ｅ）粒内に多量の金属間化合物が微細析出する場合には、粒内の変形能が低下するため、粒界面への応力集中が生じ、粒界が弱くなったこととの重畳作用によって、割れが発生しやすくなる。
【００２５】
（ｆ）上記の機構は、非特許文献１にＨＡＺにおける類似の割れについて示唆されている。そして、非特許文献１には、粒界を弱くさせるＳの低減またはＳを固定するためにＣａおよびＭｇを含有させることがその割れを防止するのに有効であることが示されている。しかしながら、溶接金属は凝固ままの組織で使用されるのが一般的であり、熱処理など調質された母材を元にするＨＡＺとは現象が異なることが予想されるため、非特許文献１で提案されたＨＡＺにおける割れ対策がそのまま、応力緩和割れに対しても適用できる可能性は小さい。具体的には、上記非特許文献１にて提案されているＣａおよびＭｇは酸素との親和力が非常に強いため、溶接中に酸化物を形成しやすく、溶接後の溶接金属への歩留まりは溶接条件の影響を受け、その効果を安定して得るのは難しい。さらに、不純物元素の極端な低減、特にＰの低減は製鋼コストの大幅な増大を招くため、大量生産する工業製品に対して適用することは難しい。
【００２６】
そこで、本発明者らは応力緩和割れを防止するためにさらに詳細な検討を実施した。その結果、次の（ｇ）および（ｈ）によって応力緩和割れに対する感受性を低下できることが判明した。
【００２７】
（ｇ）粒界に偏析して粒界を弱くさせる溶接金属中のＳおよびＰの含有量を特定の範囲内に規制すること。
【００２８】
（ｈ）金属間化合物として析出して粒内変形抵抗の増大を招く元素、具体的には、Ａｌの含有量を特定の範囲内に規制すること。
【００２９】
しかしながら、上記（ｇ）及び（ｈ）の対策を講じても、応力緩和割れを完全に防止するには至らなかった。加えて、析出強化効果を十分に活用できないため、所望の良好なクリープ強度が得られないことが判明した。
【００３０】
そこでさらに、本発明者らが検討を進めた結果、高濃度のＭｏを含有させることによって、応力緩和割れの防止と所望の良好なクリープ強度の確保を両立させることができることが判明した。その理由は、次の（ｉ）および（ｊ）によるものと考えられる。
【００３１】
（ｉ）Ｍｏは高温で粒界に偏析したＰと結合し、Ｐによる粒界脆化を軽減する。
【００３２】
（ｊ）Ｍｏは固溶強化元素としてクリープ強度の向上に寄与するが、この場合の粒内の変形能の低下は、微細な金属間化合物が析出する場合に比べて小さい。
【００３３】
しかしながら、高濃度のＭｏを含有させた場合、高温で長時間使用中に溶接金属に発生する応力緩和割れは防止できるものの、溶接中の凝固割れ感受性が逆に増大することが明らかとなった。
【００３４】
そこで、本発明者らはさらに、溶接中の凝固割れを防止するための検討も実施した。その結果、下記（ｋ）の知見が得られた。
【００３５】
（ｋ）ＣｒとＣの含有量を特定の範囲内に制御することによって、具体的には、質量％で、Ｃｒを２０〜２５％含む場合、Ｃの含有量を０．０６〜０．１８％とすることによって、溶接中の凝固割れを防止することができる。
【００３６】
その理由は、溶接金属の組織観察結果から、次の（ｌ）によるものと考えられる。
【００３７】
（ｌ）ＣおよびＣｒの含有量を特定の範囲内に制御した場合、溶接金属の凝固過程でＣが主にＣｒと結合して、（Ｃｒ、Ｍ）23Ｃ6とオーステナイトの共晶凝固が生じる。その結果、凝固時の液相の消失が早まるため、溶接中の凝固割れを防止することができる。
【００３８】
加えて、上記のＣおよびＣｒの含有量の適正範囲への管理は、溶接中の延性低下割れの防止にも有効であることが確認できた。
【００３９】
以上のことから、Ｎｉ基耐熱合金用溶接材料としては、質量％で、Ｃｒ：２０〜２５％およびＮｉ：４６〜５６％の合金をベースとし、Ｃ：０．０６〜０．１８％、Ｍｏ：１０．０％を超えて１４％以下およびＡｌ：０．１〜１．０％を含有させることによって、溶接中の耐高温割れ性、高温で長時間使用中の耐応力緩和割れ性および所望の良好なクリープ強度を確保できるとの知見を得たのである。
【００４０】
そして、このＮｉ基耐熱合金用溶接材料を用いて、溶接中の耐高温割れ性、高温で長時間使用中の耐応力緩和割れ性および良好なクリープ強度を有する溶接金属と、高温強度に優れたＮｉ基耐熱合金の母材からなる溶接継手を得ることができる。
【００４１】
この溶接材料を用いて溶接継手を得る際に、質量％で、Ｎｉ：４６〜５６％、Ｃｒ：２０〜２５％およびＭｏ：７．０〜１０．０％を含む高温強度に優れたＮｉ基耐熱合金を母材として用いると、母材においても優れたクリープ強度を確保できることとなるので好ましい。母材として用いる高温強度に優れたＮｉ基耐熱合金は、本発明に係る溶接材料と同じ化学組成を有するＮｉ基耐熱合金であってもよいし、異なってもよい。
【００４２】
なお、上記の母材としては、質量％で、Ｃ：０．０４〜０．１２％、Ｓｉ：１．０％以下、Ｍｎ：１．５％以下、Ｐ：０．０３％以下、Ｓ：０．０１％以下、Ｎｉ：４６〜５６％、Ｃｏ：１０〜１５％、Ｃｒ：２０〜２５％、Ｍｏ：７．０〜１０．０％、Ｗ：０．５％以下、Ｔｉ：０．１〜０．５％、Ｎ：０．０１％以下、Ｂ：０．００５％以下、Ａｌ：０．８〜１．８％およびＮｄ：０．００５〜０．１％を含有し、残部がＦｅおよび不純物からなる高温強度に優れたＮｉ基耐熱合金を用いることが好ましい。
【００４３】
なお、残部としての「Ｆｅおよび不純物」における「不純物」とは、溶接材料や耐熱合金を工業的に製造する際に、鉱石あるいはスクラップ等のような原料を始めとして、製造工程の種々の要因によって混入するものを指す。
【００４４】
本発明は、上記の知見に基づいて完成されたものであり、その要旨は、下記（１）および（２）に示す溶接材料、（３）に示す溶接金属、そして（４）〜（６）に示す溶接継手にある。
【００４５】
（１）質量％で、Ｃ：０．０６〜０．１８％、Ｓｉ：０．５％以下、Ｍｎ：１．５％以下、Ｎｉ：４６〜５６％、Ｃｏ：１０〜１５％、Ｃｒ：２０〜２５％、Ｍｏ：１０．０％を超えて１４．０％以下、Ｔｉ：０．０１〜０．５％、Ａｌ：０．１〜１．０％およびＮ：０．００６％以下を含み、残部がＦｅおよび不純物からなり、不純物としてのＯ、ＰおよびＳがそれぞれ、Ｏ：０．０２％以下、Ｐ：０．００８％以下およびＳ：０．００５以下の化学組成を有することを特徴とする、Ｎｉ基耐熱合金用溶接材料。
【００４６】
（２）Ｆｅの一部に代えて、質量％で、Ｎｄ：０．１％以下を含む化学組成を有することを特徴とする、上記（１）に記載のＮｉ基耐熱合金用溶接材料。
【００４７】
（３）上記（１）または（２）に記載のＮｉ基耐熱合金用溶接材料を用いてなる溶接金属。
【００４８】
（４）上記（３）に記載の溶接金属と高温強度に優れたＮｉ基耐熱合金の母材とからなることを特徴とする、溶接継手。
【００４９】
（５）高温強度に優れたＮｉ基耐熱合金の母材が、質量％で、Ｍｏ：７．０〜１０．０％、Ｎｉ：４６〜５６％およびＣｒ：２０〜２５％を含有することを特徴とする、上記（４）に記載の溶接継手。
【００５０】
（６）高温強度に優れたＮｉ基耐熱合金の母材が、質量％で、Ｃ：０．０４〜０．１２％、Ｓｉ：１．０％以下、Ｍｎ：１．５％以下、Ｐ：０．０３％以下、Ｓ：０．０１％以下、Ｎｉ：４６〜５６％、Ｃｏ：１０〜１５％、Ｃｒ：２０〜２５％、Ｍｏ：７．０〜１０．０％、Ｔｉ：０．１〜０．５％、Ｎ：０．０１％以下、Ｂ：０．００５％以下、Ａｌ：０．８〜１．８％およびＮｄ：０．００５〜０．１％を含有し、残部がＦｅおよび不純物からなることを特徴とする、上記（４）に記載の溶接継手。
【発明の効果】
【００５１】
本発明によれば、溶接時に優れた耐高温割れ性を有するＮｉ基耐熱合金用溶接材料を提供することができ、また、それを用いて、溶接中の耐高温割れ性、高温で長時間使用中の耐応力緩和割れ性および良好なクリープ強度を有する溶接金属を提供することができる。さらに、この溶接材料を用いて、溶接中の耐高温割れ性、高温で長時間使用中の耐応力緩和割れ性および良好なクリープ強度を有する溶接金属と高温強度に優れたＮｉ基耐熱合金の母材とからなる溶接継手を提供することができる。
【発明を実施するための形態】
【００５２】
本発明において、Ｎｉ基耐熱合金用溶接材料の化学組成を限定する理由は次のとおりである。なお、以下の説明において、各元素の含有量の「％」表示は「質量％」を意味する。
【００５３】
Ｃ：０．０６〜０．１８％
Ｃは、オーステナイト生成元素であり、高温使用時のオーステナイト組織の安定性を高めるのに有効な元素である。さらにＣは、本発明において、溶接時の高温割れ防止のために重要な元素である。すなわち、Ｃは、凝固過程で主にＣｒと結合して、共晶炭化物を生成させ、液相の消失を早めるとともに、最終凝固部の組織を（Ｃｒ、Ｍ）23Ｃ6とオーステナイトとのラメラ状組織とする。その結果、液相の残存形態が面状から点状に変化するとともに、特定面への応力集中が抑制されるので、凝固割れを防止することができる。さらにＣは、不純物の偏析サイトとなる最終凝固界面積を増大させることから、溶接中の延性低下割れの防止および高温使用中の応力緩和割れの感受性低減にも寄与する。後述する本発明のＣｒ含有量の範囲で、上記の効果を十分得るためには、Ｃを０．０６％以上含有する必要がある。しかしながら、Ｃを過剰に含有する場合には、凝固中に炭化物とならない過剰なＣが高温使用中に炭化物として微細析出し、かえって応力緩和割れ感受性を増大させる。そのため、Ｃの含有量は０．０６〜０．１８％とする。Ｃ含有量の望ましい下限は０．０７％であり、望ましい上限は０．１５％である。
【００５４】
Ｓｉ：０．５％以下
Ｓｉは、脱酸剤として含有されるが、溶接金属の凝固時に柱状晶粒界に偏析し、液相の融点を下げ、凝固割れ感受性を増大させる。そのため、Ｓｉの含有量は０．５％以下とする必要がある。Ｓｉの含有量は、０．３％以下とするのが好ましい。しかしながら、Ｓｉ含有量の過度の低減は、脱酸効果が十分に得られず、鋼の清浄性が低下するとともに、製造コストの増大を招く。そのため、Ｓｉ含有量の下限は特に設けないが、望ましくは０．０１％である。少なくともＳｉを０．０１％含んでおれば、脱酸効果を得ることができる。さらに望ましいＳｉ含有量の下限は、０．０２％である。
【００５５】
Ｍｎ：１．５％以下
Ｍｎは、Ｓｉと同様、脱酸剤として含有される。しかしながら、Ｍｎを過剰に含有する場合には脆化を招くため、Ｍｎの含有量は１．５％以下とする必要がある。Ｍｎの含有量は１．２％以下とするのが好ましい。Ｍｎ含有量の下限は特に設けないが、望ましくは０．０１％である。少なくともＭｎを０．０１％含んでおれば、上記の効果を得ることができる。さらに望ましいＭｎ含有量の下限は、０．０２％である。
【００５６】
Ｎｉ：４６〜５６％
Ｎｉは、オーステナイト組織を得るために有効な元素であるとともに、長時間使用時の組織安定性を確保し、十分なクリープ強度を得るために必須の元素である。その効果を得るためには、４６％以上のＮｉ含有量が必要である。しかしながら、Ｎｉは高価な元素であり、５６％を超えるＮｉの多量の含有はコストの増大を招く。そのため、Ｎｉの含有量は４６〜５６％とする。Ｎｉ含有量の望ましい下限は４６．５％であり、望ましい上限は５５．５％である。Ｎｉ含有量のさらに望ましい下限は４７％であり、さらに望ましい上限は５５％である。
【００５７】
Ｃｏ：１０〜１５％
Ｃｏは、Ｎｉと同様、オーステナイト組織を得るために有効な元素であり、相安定性を高めてクリープ強度に寄与する。その効果を十分に得るためには、１０％以上のＣｏ含有量が必要である。しかしながら、Ｃｏは極めて高価な元素であり、１５％を超えるＣｏの多量の含有はコストの増大を招く。そのため、Ｃｏの含有量は１０〜１５％とする。Ｃｏ含有量の望ましい下限は１０．５％であり、望ましい上限は１４．５％である。
【００５８】
Ｃｒ：２０〜２５％
Ｃｒは、高温での耐酸化性および耐食性の確保のために必須の元素である。Ｃｒは、凝固過程でＣと結合して、共晶炭化物を生成させ、溶接中の凝固割れおよび延性低下割れを防止するとともに、高温使用中の応力緩和割れ感受性を低減する作用も有する。これらの効果を得るためには、Ｃｒを２０％以上含有させる必要がある。しかし、Ｃｒの含有量が過剰になって２５％を超えると、高温での組織の安定性が劣化して、クリープ強度の低下を招く。このため、Ｃｒの含有量は２０〜２５％とする。Ｃｒ含有量の望ましい下限は２０．５％であり、望ましい上限は２４．５％である。Ｃｒ含有量のさらに望ましい下限は２１％であり、さらに望ましい上限は２４％である。
【００５９】
Ｍｏ：１０．０％を超えて１４．０％以下
Ｍｏは、マトリックスに固溶して７００℃を超える高温でのクリープ強度の向上に大きく寄与する元素である。また、Ｍｏは、Ｐとの親和力が強く、結合することで、溶接後熱処理および高温使用中のＰによる粒界脆化を軽減し、応力緩和割れの防止に寄与する。こうした効果を十分に確保して、高温使用中の耐応力緩和割れ性とクリープ強度を両立させるためには、本発明を構成する他の元素との関係で、１０．０％を超えるＭｏ含有量が必要である。しかし、Ｍｏを過剰に含有させてもその効果は飽和し、かえって靱性およびクリープ強度を低下させる。さらに、Ｍｏは高価な元素であり、１４．０％を超えるＭｏの多量の含有はコストの増大を招く。さらに、１４．０％を超えるＭｏの多量の含有は凝固割れ感受性を高めることにもなる。そのため、Ｍｏの含有量は１０．０％を超えて１４．０％以下とする。Ｍｏ含有量の望ましい下限は１０．５％であり、望ましい上限は１３．８％である。Ｍｏ含有量のさらに望ましい下限は１１．０％であり、さらに望ましい上限は１３．５％である。
【００６０】
Ｔｉ：０．０１〜０．５％
Ｔｉは、Ｎｉと結合し、金属間化合物として微細に粒内析出し、高温でのクリープ強度の向上に寄与する。その効果を得るためには、本発明を構成する他の元素との関係で、０．０１％以上のＴｉ含有量が必要である。しかしながら、Ｔｉの含有量が過剰になって０．５％を超えると、金属間化合物の過剰な析出を招き、粒内の変形抵抗が著しく高くなるので、高温使用中の応力緩和割れ感受性が増大する。そのため、Ｔｉの含有量は０．０１〜０．５％とする。Ｔｉ含有量の望ましい下限は０．１％であり、望ましい上限は０．４％である。
【００６１】
Ａｌ：０．１〜１．０％
Ａｌは、Ｔｉと同様、Ｎｉと結合し、金属間化合物として微細に粒内析出し、高温でのクリープ強度の向上に寄与する。その効果を得るためには、本発明を構成する他の元素との関係で、０．１％以上のＡｌ含有量が必要である。しかしながら、Ａｌの含有量が過剰になって１．０％を超えると、金属間化合物の過剰な析出を招き、粒内の変形抵抗が著しく高くなるので、高温使用中の応力緩和割れ感受性が増大する。そのため、Ａｌの含有量は０．１〜１．０％とする。Ａｌ含有量の望ましい下限は０．２％であり、望ましい上限は０．９％である。Ａｌ含有量のさらに望ましい下限は０．３％であり、さらに望ましい上限は０．８％である。
【００６２】
Ｎ：０．００６％以下
Ｎは、オーステナイト相を安定にするのに有効な元素であるが、本発明のＣｒ含有量範囲では、Ｎの含有量が過剰になって０．００６％を超えると、高温での使用中に多量の微細窒化物を粒内に析出させ、クリープ延性および靱性の低下を招く。そのため、Ｎの含有量は０．００６％以下とする。Ｎ含有量の望ましい上限は０．００５％である。Ｎ含有量の下限は特に設けないが、極端な低下は、製造コストの上昇を招く。このため、Ｎ含有量の望ましい下限は０．０００５％である。
【００６３】
本発明のＮｉ基耐熱合金用溶接材料の一つは、上述のＣからＮまでの元素を含み、残部がＦｅおよび不純物からなり、不純物としてのＯ、ＰおよびＳの含有量をそれぞれ、次に述べる範囲に制限した化学組成を有するものである。
【００６４】
Ｏ：０．０２％以下
Ｏは、不純物として存在するが、多量に含まれる場合には、溶接材料の加工性および溶接金属の延性を低下させる。そのため、Ｏの含有量は０．０２％以下とする必要がある。Ｏの含有量は０．０１５％以下とするのが望ましい。
【００６５】
Ｐ：０．００８％以下
Ｐは、不純物として含まれ、溶接金属の凝固時に最終凝固部の融点を低下させ、凝固割れ感受性を著しく増大させるとともに、高温使用中に粒界脆化を引き起こして耐応力緩和割れ性の低下を招く元素である。そのため、Ｐの含有量は０．００８％以下とする必要がある。Ｐの含有量は０．００６％以下とするのが望ましい。
【００６６】
Ｓ：０．００５％以下
Ｓは、Ｐと同様、不純物として含まれ、溶接金属の凝固時に最終凝固部の融点を低下させ、凝固割れ感受性を増大させる元素である。さらには、高温使用中に結晶粒界に偏析・濃化し、応力緩和割れ感受性を著しく高める元素である。そのため、Ｓの含有量は０．００５％以下とする必要がある。Ｓの含有量は０．００３％以下とするのが望ましい。
【００６７】
本発明のＮｉ基耐熱合金用溶接材料の他の一つは、上記残部としての「Ｆｅおよび不純物」におけるＦｅの一部に代えて、０．１％以下のＮｄを含む化学組成を有するものである。
【００６８】
以下、任意元素であるＮｄの作用効果と、含有量の限定理由について説明する。
【００６９】
Ｎｄ：０．１％以下
Ｎｄは、Ｐとの親和力が強く、化合物を形成するとともに、ＳおよびＯとも結合して化合物を形成し、ＰおよびＳによる粒界弱化を抑制し、耐応力緩和割れ性の向上に寄与する元素である。このため、必要に応じてＮｄを含有させてもよい。しかしながら、Ｎｄの含有量が過剰になって０．１％を超えると、上記の効果が飽和することに加え、炭化物として多量に粒内に析出し、かえって応力緩和割れ感受性を高める。そのため、含有させる場合のＮｄの量を０．１％以下とした。含有させる場合のＮｄの量は、０．０８％以下とすることが望ましい。
【００７０】
一方、前記したＮｄの効果を安定して得るためには、含有させる場合のＮｄの量は、０．００５％以上とすることが望ましく、０．０１％以上とすることがさらに望ましい。
【００７１】
以上、本発明に係るＮｉ基耐熱合金用溶接材料の化学組成について詳述したが、この溶接材料は、溶接時に優れた耐高温割れ性を有する。そして、この溶接材料を用いて、溶接中の耐高温割れ性、高温で長時間使用中の耐応力緩和割れ性および良好なクリープ強度を有する溶接金属を得ることができる。さらに、この溶接材料を用いて、溶接中の耐高温割れ性、高温で長時間使用中の耐応力緩和割れ性および良好なクリープ強度を有する溶接金属と高温強度に優れたＮｉ基耐熱合金の母材とからなる溶接継手を得ることができる。
【００７２】
なお、本発明に係るＮｉ基耐熱合金用溶接材料を用いて溶接継手を得る際に、Ｍｏ：７．０〜１０．０％、Ｎｉ：４６〜５６％およびＣｒ：２０〜２５％を含有する高温強度に優れたＮｉ基耐熱合金を母材として用いると、母材においても７００℃以上の高温域において優れた延性およびクリープ強度を有することになるから、好ましい。母材として用いる高温強度に優れたＮｉ基耐熱合金は、本発明に係るＮｉ基耐熱合金用溶接材料と同じ化学組成を有するＮｉ基耐熱合金であってもよいし、異なってもよい。
【００７３】
ここで、母材として高温強度に優れたＮｉ基耐熱合金を用いる場合、その母材は、上記のＭｏ：７．０〜１０．０％、Ｎｉ：４０〜５０％およびＣｒ：２０〜２５％を含有するものであることが好ましい理由について詳しく説明する。
【００７４】
Ｍｏ：７．０〜１０．０％
Ｍｏは、溶接金属におけると同様に、マトリックスに固溶して７００℃を超える高温でのクリープ強度の向上に大きく寄与する元素である。母材は凝固ままで使用される溶接金属とは異なり、熱処理によって均質化が図られ、その効果がより得られやすい。このため、母材は、Ｍｏを含有することが好ましく、その量は７．０％以上であればよい。しかし、Ｍｏは高価な元素であり、コストの増大を招くため、Ｍｏを含有する場合のその量は１０．０％以下とすることが望ましい。母材におけるＭｏ含有量のさらに望ましい下限は７．５％であり、さらに望ましい上限は９．８％である。母材におけるＭｏ含有量の一層望ましい下限は８．０％であり、一層望ましい上限は９．５％である。
【００７５】
Ｎｉ：４６〜５６％
Ｎｉは、溶接金属におけると同様に、オーステナイト組織を得るために有効な元素であるとともに、長時間使用時の組織安定性を確保し、十分なクリープ強度を得るために有効な元素である。その効果を得るために、母材は、Ｎｉを含有することが好ましく、その量は、溶接金属におけると同様、４６％以上とすることが好ましい。一方、Ｎｉは高価な元素であり、コストの増大を招くため、Ｎｉを含有する場合のその量は５６％以下とすることが望ましい。母材におけるＮｉ含有量のさらに望ましい下限は４６．５％であり、さらに望ましい上限は５５．５％である。母材におけるＮｉ含有量の一層望ましい下限は４７％であり、一層望ましい上限は５５％である。
【００７６】
Ｃｒ：２０〜２５％
Ｃｒは、溶接金属におけると同様に、母材の高温での耐酸化性および耐食性の確保のために有効な元素である。溶接金属と同等の効果を得るために、母材は、Ｃｒを含有することが好ましく、その量は、２０％以上とすることが好ましい。しかし、Ｃｒの含有量が過剰になると高温での組織の安定性を劣化して、クリープ強度の低下を招く。このため、Ｃｒを含有する場合、その量は２５％以下とすることが望ましい。母材におけるＣｒ含有量のさらに望ましい下限は２０．５％であり、さらに望ましい上限は２４．５％である。母材におけるＣｒ含有量の一層望ましい下限は２１％であり、一層望ましい上限は２４％である。
【００７７】
高温強度に優れたＮｉ基耐熱合金の母材は、上記範囲のＭｏ、ＮｉおよびＣｒに加えて、以下に述べる量の元素を含み、残部がＦｅおよび不純物からなるものであることがより好ましい。
【００７８】
Ｃ：０．０４〜０．１２％
Ｃは、溶接金属におけると同様に、オーステナイト生成元素であり、高温使用時のオーステナイト組織の安定性を高めるのに有効な元素である。母材は凝固ままで使用される溶接金属とは異なり、熱処理によって均質化が図られ、その効果がより得られやすく、また、溶接割れ防止に対する対策を必要としない。このため、母材は、Ｃを含有することが好ましく、その量は０．０４％以上であればよい。しかしながら、Ｃの含有量が過剰になると高温での使用中に粗大な炭化物を生成し、かえってクリープ強度の低下を招く。したがって、Ｃを含有する場合、その量は０．１２％以下とすることが望ましい。母材におけるＣ含有量のさらに望ましい下限は０．０５％であり、さらに望ましい上限は０．１０％である。
【００７９】
Ｓｉ：１．０％以下
Ｓｉは、脱酸作用を有する。母材では上述のように溶接割れ防止に対する対策が必要ないものの、Ｓｉの含有量が過剰になって１．０％を超えると靱性を低下させる。したがって、母材がＳｉを含有する場合、その量は１．０％以下とすることが望ましい。母材におけるＳｉの含有量は、０．８％以下とするのがさらに好ましい。しかしながら、Ｓｉ含有量の過度の低減は、脱酸効果が十分に得られず、鋼の清浄性が低下するとともに、製造コストの増大を招く。そのため、母材におけるＳｉ含有量の下限は特に設けないが、望ましくは０．０１％である。少なくともＳｉを０．０１％含んでおれば、脱酸効果を得ることができる。さらに望ましいＳｉ含有量の下限は、０．０２％である。
【００８０】
Ｍｎ：１．５％以下
Ｍｎは、Ｓｉと同様、脱酸作用を有する。しかしながら、Ｍｎの含有量が過剰になると脆化を招く。このため、母材がＭｎを含有する場合、その量は１．５％以下とすることが望ましく、１．２％以下とするのがさらに好ましい。母材におけるＭｎ含有量の下限は特に設けないが、望ましくは０．０１％である。少なくともＭｎを０．０１％含んでおれば、脱酸効果を得ることができる。さらに望ましいＭｎ含有量の下限は、０．０２％である。
【００８１】
Ｐ：０．０３％以下
Ｐは、不純物として含まれ、Ｐの含有量が過剰になるとクリープ延性の低下を招く。母材は、溶接金属の場合とは異なり、溶接割れ防止に対する対策を必要としないし、Ｐ含有量の極度の低減は製鋼コストの著しい増大を招く。このため、母材におけるＰ含有量は０．０３％以下とすることが望ましく、０．０２％以下とするのがさらに好ましい。
【００８２】
Ｓ：０．０１％以下
Ｓは、Ｐと同様、不純物として含まれ、Ｓの含有量が過剰になるとクリープ延性の低下を招く。母材は、溶接金属の場合とは異なり、溶接割れ防止に対する対策を必要としないし、Ｓ含有量の極度の低減は製鋼コストの著しい増大を招く。このため、母材におけるＳ含有量は０．０１％以下とすることが望ましく、０．００８％以下とするのがさらに好ましい。
【００８３】
Ｃｏ：１０〜１５％
Ｃｏは、溶接金属の場合と同様、オーステナイト組織を得るために有効な元素であるとともに、長時間使用時の組織安定性を確保し、クリープ強度の向上に寄与する元素である。このため、母材は、Ｃｏを含有することが好ましく、その量は１０％以上であればよい。しかしながら、Ｃｏは極めて高価な元素であり、１５％を超えるＣｏの多量の含有はコストの増大を招く。したがって、Ｃｏを含有する場合、その量は０．１５％以下とすることが望ましい。母材におけるＣｏ含有量のさらに望ましい下限は１０．５％であり、さらに望ましい上限は１４．５％である。
【００８４】
Ｔｉ：０．１〜０．５％
Ｔｉは、微細な金属間化合物および炭窒化物として粒内に析出し、高温でのクリープ強度の向上に寄与する元素であり、高温使用中の応力緩和割れ感受性が溶接金属に比べて低い母材では高強度化のために積極的に活用してもよい。このため、母材は、Ｔｉを含有することが好ましく、その量は、０．１％以上とすることが好ましい。しかしながら、Ｔｉの含有量が過剰になると多量に炭窒化物を生成し、靱性の低下を招く。そのため、Ｔｉを含有する場合、その量は０．５％以下とすることが望ましい。母材におけるＴｉ含有量のさらに望ましい下限は０．１５％であり、さらに望ましい上限は０．４５％である。
【００８５】
Ｎ：０．０１％以下
Ｎは、オーステナイト相を安定にするのに有効な元素である反面、その含有量が多量になると、使用中に炭窒化物が多量に析出して、延性および靱性の低下を招く。しかし、溶接ままで使用する溶接金属に比べて母材は細粒であり影響度合いは小さいため、母材では、Ｎの含有量を０．０１％以下とすればよい。母材におけるＮ含有量のさらに望ましい上限は０．００８％である。
【００８６】
Ｂ：０．００５％以下
Ｂは、高温での使用中に粒界に偏析して粒界を強化するとともに、粒界炭化物を微細分散させることによって、クリープ強度を向上させるのに有効な元素である。このため、母材は、Ｂを含有することが好ましい。しかしながら、Ｂの含有量が過剰になるとＨＡＺの液化割れ感受性を高める。そのため、Ｂを含有する場合、その量は０．００５％以下とすることが望ましい。母材におけるＢ含有量の望ましい下限は０．０００２％である。
【００８７】
Ａｌ：０．８〜１．８％
Ａｌは、Ｎｉと結合し微細な金属間化合物として微細に粒内析出し、高温でのクリープ強度の向上に寄与する元素であり、高温使用中の応力緩和割れ感受性が溶接金属に比べて低い母材では高強度化のために積極的に活用してもよい。このため、母材は、Ａｌを含有することが好ましく、その量は、０．８％以上とすることが好ましい。しかしながら、Ａｌの含有量が過剰になると、金属間化合物が過剰に析出して、靱性の低下を招く。そのため、Ａｌを含有する場合、その量は１．８％以下とすることが望ましい。母材におけるＡｌ含有量のさらに望ましい下限は０．９％であり、さらに望ましい上限は１．６％である。
【００８８】
Ｎｄ：０．００５〜０．１％
Ｎｄは、Ｐ、ＳおよびＯと親和力が強く、母材の製造性を改善するのに有効であることに加え、ＨＡＺの液化割れ感受性を低減するのに有効な元素である。このため、母材は、Ｎｄを含有することが好ましく、その量は、０．００５％以上とすることが好ましい。しかしながら、Ｎｄの含有量が過剰になると、上記の効果が飽和することに加え、炭化物として多量に粒内に析出し、靱性を低下させる。そのため、Ｎｄを含有する場合、その量は０．１％以下とすることが望ましい。母材におけるＮｄ含有量のさらに望ましい下限は０．０１％であり、さらに望ましい上限は０．０８％である。
【００８９】
以下、実施例によって本発明をより具体的に説明するが、本発明はこれらの実施例に限定されるものではない。
【実施例】
【００９０】
表１に示す化学組成を有する材料を実験室溶解して鋳込んだインゴットから、熱間鍛造、熱間圧延、熱処理および機械加工により、板厚１２ｍｍ、幅５０ｍｍ、長さ１００ｍｍの板材を溶接母材用として作製した。
【００９１】
さらに、表２に示す化学組成を有する符号１〜６の材料を実験室溶解して鋳込んだインゴットから、熱間鍛造、熱間圧延および機械加工により、外径１．２ｍｍ、長さ１０００ｍｍの溶接材料（溶接ワイヤ）を作製した。
【００９２】
【表１】
0004835771.tif 000002
【００９３】
【表２】
0004835771.tif 000003
【００９４】
上記の溶接母材用板材の長手方向に、角度３０°、ルート厚さ１ｍｍのＶ開先を加工した後、厚さ２５ｍｍ、幅２００ｍｍで長さ２００ｍｍのＳＭ４００ＢのＪＩＳ  Ｇ  ３１０６（２００８）に規定の市販の鋼板上に、被覆アーク溶接棒としてＪＩＳ  Ｚ３２２４（１９９９）に規定の「ＤＮｉＣｒＦｅ−３」を用いて、四周を拘束溶接した。
【００９５】
その後、上述した符号１〜６の溶接材料を用いて、入熱９〜１５ｋＪ／ｃｍでＴＩＧ溶接により開先内に多層溶接を行って、溶接材料の各符号について２体ずつ溶接継手を作製した。
【００９６】
溶接継手は、各符号について、１体は溶接ままで、残りの１体は７００℃×５００時間の時効熱処理を行ってから、次の試験に供した。
【００９７】
すなわち、各符号について、溶接ままの溶接継手および時効熱処理を施した溶接継手の各５か所から採取した試料の横断面を鏡面研磨、腐食した後、光学顕微鏡により検鏡し、溶接金属における割れの有無を調査した。なお、光学顕微鏡により検鏡した５個の全ての試料に割れのない溶接継手を「合格」とした。
【００９８】
さらに、検鏡の結果、溶接金属に割れが認められなかった溶接ままの溶接継手から、溶接金属が平行部の中央となるように丸棒クリープ破断試験片を採取し、母材板材の目標破断時間が１０００時間以上である７００℃、１９６ＭＰａの条件でクリープ破断試験を行った。なお、クリープ破断時間が母材板材の目標破断時間である１０００時間を上回るものを合格とした。
【００９９】
表３に、上記各試験の結果を示す。
【０１００】
表３の「割れ観察結果」欄における「○」は、光学顕微鏡による検鏡で５個の全ての試料に割れがない「合格」の溶接継手であることを示す。一方、「×」は、光学顕微鏡による検鏡で５個の試料のうち少なくとも１個の試料に割れが認められたことを示す。
【０１０１】
また、「クリープ破断試験結果」欄における「○」は、クリープ破断時間が母材板材の目標破断時間である１０００時間を上回る「合格」の溶接継手であることを示す。一方、「×」はクリープ破断時間が１０００時間に達しなかったことを示す。溶接材料符号６の「−」は、溶接ままの溶接継手から採取した試料の溶接金属に割れが認められたため、クリープ破断試験を行わなかったことを示す。
【０１０２】
【表３】
0004835771.tif 000004
【０１０３】
表３から、化学組成が本発明で規定する範囲にある符号１〜３の溶接材料を用いて溶接した溶接継手の溶接金属には、時効熱処理中の応力緩和割れおよび溶接中の高温割れともに発生せず、しかも、高いクリープ強度を有することが明らかである。
【０１０４】
これに対して、化学組成が本発明で規定する範囲から外れた符号４および符号６の溶接材料を用いて溶接した溶接継手は、時効熱処理中の応力緩和割れと溶接中の高温割れのうちのいずれかの発生が認められた。また、化学組成が本発明で規定する範囲から外れた符号５の溶接材料を用いて溶接した溶接継手は、クリープ強度が低かった。
【０１０５】
すなわち、Ａｌの含有量が本発明で規定する範囲を外れる符号４の溶接材料を用いて溶接した溶接継手は、微細な金属間化合物が粒内に過剰に生成し、粒内の変形抵抗が高いため、時効熱処理中に応力緩和割れが発生した。
【０１０６】
Ｃの含有量が０．０３％と低く本発明で規定する範囲を外れる符号６の溶接材料を用いて溶接した溶接継手は、最終凝固部に十分な（Ｃｒ、Ｍ）23Ｃ6を生成できなかった結果、凝固割れが発生した。
【０１０７】
Ｍｏの含有量が本発明で規定する範囲を外れる符号５の溶接材料を用いて溶接した溶接継手は、割れは発生しなかったものの破断時間が１０００時間に達せず、クリープ強度を満足しなかった。
【０１０８】
以上述べたように、本発明で規定する範囲内の化学組成を有する溶接材料を用いた場合、溶接中の耐高温割れ性、高温で長時間使用中の耐応力緩和割れ性および良好なクリープ強度を有する溶接金属となることがわかる。
【産業上の利用可能性】
【０１０９】
本発明によれば、溶接時に優れた耐高温割れ性を有するＮｉ基耐熱合金用溶接材料を提供することができ、また、それを用いて、溶接中の耐高温割れ性、高温で長時間使用中の耐応力緩和割れ性および良好なクリープ強度を有する溶接金属を提供することができる。さらに、この溶接材料を用いて、溶接中の耐高温割れ性、高温で長時間使用中の耐応力緩和割れ性および良好なクリープ強度を有する溶接金属と高温強度に優れたＮｉ基耐熱合金の母材とからなる溶接継手を提供することができる。
【要約】      （修正有）【課題】溶接時に優れた耐高温割れ性を有するNi基耐熱合金用溶接材料並びに溶接中の耐高温割れ性、高温で長時間使用中の耐応力緩和割れ性及び良好なクリープ強度を有する溶接金属と溶接継手を提供すること。【解決手段】（１）C：0.06〜0.18％、Si≦0.5％、Mn≦1.5％、Ni：46〜56％、Co：10〜15％、Cr：20〜25％、Mo：10.0％超〜14.0％、Ti：0.01〜0.5％、Al：0.1〜1.0％及びN≦0.006％を含み、残部がFe及び不純物からなり、不純物としてのO≦0.02％、P≦0.008％及びS≦0.005％の化学組成を有するNi基耐熱合金用溶接材料。この溶接材料はNd≦0.1％を含んでもよい。（２）上記のNi基耐熱合金用溶接材料を用いてなる溶接金属。（３）上記溶接金属と高温強度に優れたNi基耐熱合金の母材とからなる溶接継手。【選択図】なし